【手続補正書】
【提出日】令和2年7月28日(2020.7.28)
【手続補正１】
【補正対象書類名】明細書
【補正対象項目名】全文
【補正方法】変更
【補正の内容】
【発明の詳細な説明】
【発明の名称】熱交換器
【技術分野】
【０００１】
この発明は熱交換器に関し、さらに詳しくいえば、たとえば自動車などの車両に搭載されるカーエアコンのコンデンサとして用いられる熱交換器に関する。
【０００２】
この明細書および特許請求の範囲において、「アルミニウム」という用語には、純アルミニウムの他にアルミニウム合金を含むものとする。また、元素記号で表現された材料は純材料を意味し、「Ａｌ合金」という用語はアルミニウム合金を意味するものとする。
【０００３】
また、この明細書において、「自然電位」とは、５％ＮａＣｌ、ｐＨ３（酸性）の水溶液中における標準電極としての飽和カロメル電極（Ｓ．Ｃ．Ｅ）に対する材料が持つ電極電位を意味するものである。
【背景技術】
【０００４】
カーエアコン用コンデンサに用いられる熱交換器として、長手方向を同方向に向けるとともに幅方向を通風方向に向けた状態で、厚み方向に間隔をおいて配置された複数のアルミニウム押出形材製扁平状熱交換管と、長手方向を熱交換管の並び方向に向けた状態で熱交換管の長手方向両端側に配置され、かつ熱交換管の両端部が接続されたヘッダタンクと、隣り合う熱交換管どうしの間および両端の熱交換管の外側に配置されて熱交換管にろう付されたアルミニウム製コルゲート状フィンと、両端のフィンの外側に配置されてフィンにろう付されたアルミニウム製サイドプレートとを備えており、ヘッダタンクが、両面にろう材層を有するアルミニウムブレージングシートを筒状に成形して両側縁部どうしの突き合わせ部をろう付することにより形成され、かつ両端が開口した筒状のアルミニウム製タンク本体と、タンク本体の両端にろう付されてその両端開口を閉鎖するアルミニウム製閉鎖部材とからなり、タンク本体に、長手方向を通風方向に向けた長穴からなる複数の管挿入穴が、タンク本体の長手方向に間隔をおいて形成され、熱交換管の端部が、管挿入穴内に挿入されてタンク本体にろう付されているものが広く知られている。
【０００５】
上述した熱交換器の製造方法として、本出願人は、先に、Ｍｎ０．２〜０．３質量％、Ｃｕ０．０５質量％以下、Ｆｅ０．２質量％以下を含み、残部Ａｌおよび不可避不純物からなる合金により形成されており、かつ管壁の肉厚が２００μｍ以下であるアルミニウム押出形材製熱交換管と、アルミニウム製芯材および芯材の両面を覆うアルミニウムろう材製皮材からなるブレージングシートにより形成されたフィンとを用意すること、フラックス粉末と、平均粒径３〜５μｍでかつ最大粒径が１０μｍ未満のＺｎ粉末とをバインダーに分散混合させた分散液を、前記熱交換管の外面に塗布するとともに分散液中の液状成分を気化させることによって、熱交換管の外面に、Ｚｎ粉末付着量が１〜３ｇ／ｍ2、フラックス粉末付着量が１５ｇ／ｍ2以下、Ｚｎ粉末付着量に対するフラックス粉末付着量の比率（フラックス粉末付着量／Ｚｎ粉末付着量）が１以上となるように、Ｚｎ粉末およびフラックス粉末を付着させること、ならびに熱交換管およびフィンを組み合わせて加熱し、熱交換管の外面に付着したフラックス粉末およびフィンの皮材を利用して熱交換管とフィンとをろう付するとともに、熱交換管の外面に付着したＺｎ粉末を溶融させた後にＺｎを熱交換管の外面表層部に拡散させることにより、熱交換管の外面表層部にＺｎ拡散層を形成することを含む方法を提案した(特許文献１参照)。
【０００６】
特許文献１記載の方法により製造された熱交換器の熱交換管とフィンとは、フィンを形成するブレージングシートの皮材から溶け出したろう材により接合されている。
【０００７】
特許文献１記載の方法により製造された熱交換器において、フィンの耐食性をさらに向上させるために、アルミニウムブレージングシート製フィンに代えて、アルミニウムベア材製フィンを用いることが考えられている。この場合、上述した製造方法において、熱交換管の外面に、Ｚｎ粉末に加えてＳｉ粉末を付着させ、熱交換管となるアルミニウム押出形材を形成するＡｌ合金中のＡｌと、接合前の熱交換管の表面に付着させられていたＳｉ粉末のＳｉとよりなるろう材によって、熱交換管とフィンとを接合することが考えられる。
【０００８】
しかしながら、このような方法で製造された熱交換器においては、熱交換管の耐食性が不十分になるおそれがある。
【先行技術文献】
【特許文献】
【０００９】
【特許文献１】特開２０１４−２３８２０９号公報
【発明の概要】
【発明が解決しようとする課題】
【００１０】
この発明の目的は、上記課題を解決し、熱交換管の耐食性が優れた熱交換器を提供することにある。
【課題を解決するための手段】
【００１１】
本発明は、上記目的を達成するために以下の態様からなる。
【００１２】
1)複数のアルミニウム押出形材製熱交換管と、隣り合う熱交換管間に配置されて熱交換管にろう材により接合されたアルミニウムベア材製フィンとを備えており、
熱交換管の管壁が、前記アルミニウム押出形材を形成するＡｌ合金からなる本体部と、Ａｌ−Ｓｉ−Ｚｎ合金からなりかつ本体部の外面を覆う被覆層とよりなり、熱交換管の管壁の本体部の外側表層部に、被覆層を形成するＡｌ−Ｓｉ−Ｚｎ合金中のＺｎおよびＳｉが拡散した拡散層が形成され、熱交換管の管壁の最外面と拡散層の最深部との間の範囲内に、当該範囲内における自然電位が最も低い低電位部分と、当該低電位部分よりも自然電位が６０ｍＶ以上高くなった高電位部分とが、低電位部分が管壁の最外面側に来るように存在している熱交換器。
【００１３】
2)熱交換管の管壁の最外面と拡散層の最深部との間の範囲内において、自然電位が、管壁最外面から本体部に向かうにつれて低くなって前記低電位部分に達するとともに、当該低電位部分から本体部に向かうにつれて高くなって前記高電位部分に達するようになっている上記1)記載の熱交換器。
【００１４】
3)熱交換管とフィンとを接合するろう材が、前記アルミニウム押出形材を形成するＡｌ合金中のＡｌと、接合前の熱交換管の表面に付着させられていたＳｉ粉末のＳｉとにより構成されている上記1)または2)記載の熱交換器。
【００１５】
4)熱交換管の前記被覆層となっているＡｌ−Ｓｉ−Ｚｎ合金が、前記アルミニウム押出形材を形成するＡｌ合金中のＡｌと、接合前の熱交換管の表面に付着させられていたＳｉ粉末のＳｉと、接合前の熱交換管の表面に付着させられていたＺｎ粉末のＺｎとにより構成されている上記1)〜3)のうちのいずれかに記載の熱交換器。
【発明の効果】
【００１６】
上記1)〜4)の熱交換器によれば、フィンがアルミニウムベア材からなるので、アルミニウムブレージングシートからなるフィンを備えた熱交換器に比べてフィンの耐食性が向上する。
【００１７】
また、熱交換管の管壁が、前記アルミニウム押出形材を形成するＡｌ合金からなる本体部と、Ａｌ−Ｓｉ−Ｚｎ合金からなりかつ本体部の外面を覆う被覆層とよりなり、熱交換管の本体部の外側表層部に、被覆層を形成するＡｌ−Ｓｉ−Ｚｎ合金中のＺｎおよびＳｉが拡散した拡散層が形成され、熱交換管の管壁の最外面と拡散層の最深部との間の範囲内に、当該範囲内における自然電位が最も低い低電位部分と、当該低電位部分よりも自然電位が６０ｍＶ以上高くなった高電位部分とが、低電位部分が管壁の最外面側に来るように存在しているので、熱交換管の管壁の外面からの腐食が前記高電位部分で止まることになる。したがって、腐食深さを浅くすることができ、熱交換管の耐食性が向上する。その結果、熱交換管の管壁の薄肉化を図ることが可能となり、熱交換管の軽量化、ひいては当該熱交換管を用いた熱交換器の軽量化を図ることができる。
【図面の簡単な説明】
【００１８】
【図１】この発明の熱交換器を適用したカーエアコン用コンデンサの全体構成を示す斜視図である。
【図２】図１のコンデンサの熱交換管の管壁の一部を拡大して示す断面図である。
【図３】実験例においてフィンとろう付した１つの熱交換管における管壁最外面からの異なる深さ位置の自然電位を示すグラフである。
【発明を実施するための形態】
【００１９】
以下、この発明の実施形態を、図面を参照して説明する。この実施形態は、この発明の熱交換器をカーエアコン用コンデンサに適用したものである。
【００２０】
図１はこの発明の熱交換器を適用したカーエアコン用コンデンサの全体構成を示し、図２はその要部の構成を示す。
【００２１】
なお、以下の説明において、図１の上下、左右を上下、左右というものとする。
【００２２】
図１において、カーエアコン用のコンデンサ(1)は、長手方向を左右方向に向けるとともに幅方向を通風方向に向けた状態で、上下方向(熱交換管(2)の厚み方向)に間隔をおいて配置された複数のアルミニウム押出形材製扁平状熱交換管(2)と、隣り合う熱交換管(2)どうしの間、および上下両端の熱交換管(2)の外側に配置されて熱交換管(2)にろう付されたアルミニウムベア材製コルゲートフィン(3)と、長手方向を上下方向(熱交換管(2)の並び方向)に向けた状態で左右方向に間隔をおいて配置され、かつ熱交換管(2)の左右両端部が接続された１対のアルミニウム製ヘッダタンク(4)(5)と、上下両端のコルゲートフィン(3)の外側に配置されてコルゲートフィン(3)にろう付されたアルミニウムブレージングシート製サイドプレート(6)とを備えており、図１に矢印Ｗで示す方向に風が流れるようになっている。
【００２３】
左側ヘッダタンク(4)は、高さ方向の中央部よりも上方において仕切板(7)により上下２つのヘッダ部(4a)(4b)に仕切られ、右側ヘッダタンク(5)は、高さ方向の中央部よりも下方において仕切板(7)により上下２つのヘッダ部(5a)(5b)に仕切られている。左側ヘッダタンク(4)の上ヘッダ部(4a)に冷媒入口（図示略）が形成され、冷媒入口に通じる流入路(8a)を有するアルミニウム製入口部材(8)が上ヘッダ部(4a)にろう付されている。また、右側ヘッダタンク(5)の下ヘッダ部(5b)に冷媒出口（図示略）が形成され、冷媒出口に通じる流出路(9a)を有するアルミニウム製出口部材(9)が下ヘッダ部(5b)にろう付されている。そして、入口部材(8)の流入路(8a)を通って左側ヘッダタンク(4)の上ヘッダ部(4a)内に流入した冷媒は、左側ヘッダタンク(4)の仕切板(7)よりも上方に位置する熱交換管(2)内を右方に流れて右側ヘッダタンク(5)の上ヘッダ部(5a)内の上部に流入し、上ヘッダ部(5a)内を下方に流れて左側ヘッダタンク(4)の仕切板(7)と右側ヘッダタンク(5)の仕切板(7)との間の高さ位置にある熱交換管(2)内を左方に流れて左側ヘッダタンク(4)の下ヘッダ部(4b)内の上部に流入し、下ヘッダ部(4b)内を下方に流れて右側ヘッダタンク(5)の仕切板(7)よりも下方に位置する熱交換管(2)内を右方に流れて右側ヘッダタンク(5)の下ヘッダ部(5b)内に流入し、出口部材(9)の流出路(9a)を通ってコンデンサ(1)の外部に流出する。
【００２４】
左右のヘッダタンク(4)(5)は、少なくとも外面にろう材層を有するアルミニウム製パイプ、たとえば両面にろう材層を有するアルミニウムブレージングシートからなる素板が筒状に成形されるとともに両側縁部が部分的に重ね合わされて相互にろう付された筒状体からなり、かつ前後方向に長い複数の管挿入穴を有するタンク本体(11)と、タンク本体(11)の両端にろう付されてその両端開口を閉鎖するアルミニウム製閉鎖部材(12)とからなる。なお、ヘッダタンク本体(11)の詳細な図示は省略する。また、ヘッダタンク本体(11)は、外周面にろう材が溶射されたアルミニウム押出管からなるものであってもよい。
【００２５】
熱交換管(2)は、たとえばＣｕ０．４〜０．５質量％、Ｍｎ０．１〜０．３質量％を含み、残部Ａｌおよび不可避不純物からなるＡｌ合金で形成された押出形材からなることが好ましい。当該Ａｌ合金は、押出形材製熱交換管を形成するのに通常用いられているものである。
【００２６】
図２に示すように、熱交換管(2)の管壁(30)は、前記アルミニウム押出形材を形成するＡｌ合金からなる本体部(31)と、Ａｌ−Ｓｉ−Ｚｎ合金からなりかつ本体部(31)の外面を覆う被覆層(32)とよりなり、管壁(30)の本体部(31)の外側表層部に、被覆層(32)を形成するＡｌ−Ｓｉ−Ｚｎ合金中のＺｎおよびＳｉが拡散した拡散層(33)が形成されたものである。
【００２７】
熱交換管(2)の管壁(30)の肉厚は２００μｍ以下であることが好ましい。ここで、熱交換管(2)の管壁(30)の肉厚は、全体に同一ではなく、部分的に異なる場合があるが、管壁(30)の肉厚が２００μｍ以下ということは、管壁(30)の最も厚肉部分の肉厚が２００μｍ以下であることを意味する。
【００２８】
熱交換管(2)の管壁(30)の最外面と拡散層(33)の最深部との間の範囲内に、当該範囲内における自然電位が最も低い低電位部分と、当該低電位部分よりも自然電位が６０ｍＶ以上高くなった高電位部分とが、低電位部分が管壁(30)の最外面側に来るように存在している。たとえば、管壁(30)の最外面と拡散層(33)の最深部との間の範囲内において、自然電位が、管壁(30)最外面から本体部(31)に向かうにつれて徐々に低くなって前記低電位部分に達するとともに、当該低電位部分から本体部(31)に向かうにつれて高くなって前記高電位部分に達するようになっている。
【００２９】
アルミニウム押出形材製熱交換管(2)を形成する合金中のＣｕは、熱交換管(2)の本体部(31)の耐食性を向上させる効果を有するが、０．４質量％未満であるとこの効果が得られず、０．５質量％を超えると拡散層(33)の本体部(31)に対する犠牲腐食効果が低下する。すなわち、本体部(31)に対する犠牲腐食層とすることを目的として、自然電位を卑にする効果があるＺｎが拡散した拡散層(33)が形成されているが、Ｃｕ含有量が０．５質量％を超えるとＺｎの効果が不足し、拡散層(33)の自然電位を十分に卑にすることができなくなる。したがって、Ｃｕ含有量を０．４〜０．５質量％とすることが好ましい。また、アルミニウム押出形材製熱交換管(2)を形成する合金中のＭｎは、熱交換管(2)の強度を向上させる性質を有するが、Ｍｎ含有量が０．１質量％未満であるとこの効果が得られず、０．３質量％を超えると押出加工性が低下するから、Ｍｎ含有量を０．１〜０．３質量％とすることが好ましい。
【００３０】
なお、アルミニウム押出形材製熱交換管(2)を形成する合金中には、不可避不純物として、Ｓｉ０．２質量％以下、Ｆｅ０．２質量％以下、Ｍｇ０．０５質量％以下、Ｃｒ０．０５質量％以下、Ｚｎ０．０５質量％以下、Ｔｉ０．０５質量％以下が含まれていることがある。これらの不可避不純物の含有量は０の場合がある。Ｓｉ、Ｆｅは含有量が多くなりすぎると、熱交換管(2)の耐食性が低下し、Ｚｎは含有量が多くなりすぎると、熱交換管(2)の自然電位が卑化することで周辺部品との電位バランスが変わってしまい、Ｔｉ含有量が多くなりすぎると、コストが高くなる。さらに、Ｓｉ、Ｆｅ、Ｍｇ、Ｃｒ、Ｚｎ、Ｔｉ以外の不可避不純物が、個々の含有量が０．０５質量％以下（０質量％を含む）で、かつ合計含有量が０．１５質量％以下となるように含まれていることがある。
【００３１】
コルゲートフィン(3)は、たとえばＭｎ１．０〜１．５質量％、Ｚｎ１．２〜１．８質量％を含み、残部Ａｌおよび不可避不純物からなるＡｌ合金で形成されていることが好ましい。コルゲートフィン(3)を形成するＡｌ合金は、ベア材製フィンとして通常用いられる合金である。
【００３２】
コルゲートフィン(3)を形成する合金中のＭｎは、コルゲートフィン(3)の強度を向上させる性質を有するが、Ｍｎ含有量が１．０質量％未満であるとこの効果が得られず、１．５質量％を超えると加工性が低下するから、Ｍｎ含有量を１．０〜１．５質量％とする。
【００３３】
また、コルゲートフィン(3)を形成する合金中のＺｎは、熱交換管(2)との電位バランスを適切に保つ性質を有するが、Ｚｎ含有量が１．２質量％未満であるとこの効果が得られず、１．８質量％を超えるとコルゲートフィン(3)が腐食が激しくなるので、Ｚｎ含有量を１．２〜１．８質量％とする。
【００３４】
コルゲートフィン(3)を形成するＡｌ合金中には、不可避不純物として、Ｓｉ０．６質量％以下、Ｆｅ０．５質量％以下、Ｃｕ０．０５質量％以下、Ｃｒ０．１２質量％以下が含まれていることがある。これらの不可避不純物の含有量は０の場合がある。Ｓｉ、Ｆｅ、Ｃｕは、含有量が多くなりすぎると、コルゲートフィン(3)の腐食速度が速くなる。さらに、Ｓｉ、Ｆｅ、Ｃｕ、Ｃｒ以外の不可避不純物が、個々の含有量が０．０５質量％以下（０質量％を含む）で、かつ合計含有量が０．１５質量％以下となるように含まれていることがある。
【００３５】
コンデンサ(1)は、以下に述べる方法で製造される。
【００３６】
まず、上述したＡｌ合金で形成された押出形材からなる熱交換管(2)、上述したＡｌ合金からなるコルゲートフィン(3)、サイドプレート(6)、仕切部材(7)、少なくとも外面にろう材層を有する１対の筒状アルミニウム製ヘッダタンク本体素材、閉鎖部材(12)、入口部材(8)、および出口部材(9)を用意する。ヘッダタンク本体素材には複数の管挿入穴が形成されている。
【００３７】
また、フラックス粉末と、平均粒径３〜５μｍでかつ最大粒径が１０μｍ未満のＺｎ粉末と、平均粒径２〜６μｍでかつ最大粒径が１０μｍ未満のＳｉ粉末とをバインダーに分散混合させた分散液を用意する。ここで、フラックス粉末は、たとえばＫＡｌＦ4とＫＡｌＦ5との混合物を主成分とするフッ化物系の非腐食性フラックスからなるものが用いられる。バインダーとしては、たとえばアクリル樹脂を３−メトキシ−３−メチル−１−ブタノールに溶解した溶液からなるものが用いられる。なお、分散液には、バインダーの粘度を調整する目的で、たとえば３−メトキシ−３−メチル−１−ブタノールからなる希釈剤が添加される。
【００３８】
ついで、前記分散液を熱交換管(2)の外面に塗布するとともに分散液中の液状成分を気化させることによって、熱交換管(2)の外面に、Ｚｎ粉末付着量が４〜６ｇ／ｍ2、Ｓｉ粉末付着量が３〜６ｇ／ｍ2、フラックス粉末付着量が６〜２４ｇ／ｍ2となるように、Ｚｎ粉末、Ｓｉ粉末およびフラックス粉末を付着させる。熱交換管(2)の外面にＺｎ粉末、Ｓｉ粉末およびフラックス粉末を付着させる方法としては、熱交換管(2)外面への分散液の塗布を噴霧法により行い、その後熱交換管(2)を加熱乾燥させることにより分散液中の液状成分を気化させて、熱交換管(2)の外面にＺｎ粉末、Ｓｉ粉末およびフラックス粉末を付着させる方法や、熱交換管(2)外面を予め加熱した状態で、熱交換管(2)外面への分散液の塗布をロールコート法により行い、その後熱交換管(2)を加熱乾燥させることにより分散液中の液状成分を気化させて、熱交換管(2)の外面にＺｎ粉末、Ｓｉ粉末およびフラックス粉末を付着させる方法がある。
【００３９】
熱交換管(2)の外面にＺｎ粉末、Ｓｉ粉末およびフラックス粉末を付着させると、熱交換管(2)の外面に、Ｚｎ粉末およびＳｉ粉末を含んだフラックス粉末層が形成される。フラックス粉末層中においては、Ｚｎ粉末およびＳｉ粉末は均一に分散して保持されている。
【００４０】
ついで、管挿入穴を有する１対のヘッダタンク本体素材を間隔をおいて配置するとともに、両ヘッダタンク本体素材の両端に閉鎖部材(12)を配置し、さらに両ヘッダタンク本体素材に仕切部材(7)を配置してヘッダタンク素材を用意する。また、熱交換管(2)とフィン(3)とを交互に配置し、熱交換管(2)の両端部をヘッダタンク素材の管挿入穴に挿入する。また、両端のフィン(3)の外側にサイドプレート(6)を配置し、さらに入口部材(8)および出口部材(9)を配置する。
【００４１】
ついで、ヘッダタンク本体素材と閉鎖部材(12)と仕切部材(7)とからなるヘッダタンク素材、熱交換管(2)、フィン(3)、サイドプレート(6)、入口部材(8)および出口部材(9)を仮止めして仮止め体をつくる。
【００４２】
ついで、仮止め体をろう付炉内に入れるとともに、ろう付炉内において仮止め体を所定温度まで昇温して加熱する。なお、熱交換管(2)以外の部品には、必要に応じて筆塗りなどの公知の方法で、フラックスを塗布しておく。
【００４３】
仮止め体の昇温時に、まずフラックス粉末層を形成するフラックス粉末が溶融し、熱交換管(2)外表面の酸化膜、コルゲートフィン(3)表面の酸化膜、Ｓｉ粉末表面の酸化膜およびＺｎ粉末表面の酸化膜が破壊される。ついで、ＳｉおよびＺｎが熱交換管(2)の外側表層部に拡散して熱交換管(2)の外側表層部に融点の低いＡｌ−Ｓｉ−Ｚｎ合金からなるろう材が形成され、当該ろう材により熱交換管(2)とコルゲートフィン(3)とがろう付される。また、前記ろう材のうちのろう付に使われなかったものが被覆層(32)となるとともに、被覆層(32)となるＡｌ−Ｓｉ−Ｚｎ合金中のＺｎおよびＳｉが拡散して拡散層(33)が形成される。これと同時に、熱交換管(4)の外面の溶融フラックスが流れ広がると同時に溶融Ｚｎも流れ広がり、Ｚｎが熱交換管(4)の外面表層部に拡散してＺｎ拡散層が形成される。こうして、コンデンサ(1)が製造される。
【００４４】
製造されたコンデンサ(1)の熱交換管(2)においては、管壁(30)は、上述したように、本体部(31)と、被覆層(32)と、本体部(31)の外側表層部に形成された拡散層(33)とを備えている。そして、熱交換管(2)の管壁(30)の最外面と拡散層(33)の最深部との間の範囲内に、当該範囲内における自然電位が最も低い低電位部分と、当該低電位部分よりも自然電位が６０ｍＶ以上高くなった高電位部分とが、低電位部分が管壁(30)の最外面側に来るように存在している。
【００４５】
熱交換管(2)において、熱交換管(2)の管壁(30)の最外面と拡散層(33)の最深部との間の範囲内に、当該範囲内における自然電位が最も低い低電位部分と、当該低電位部分よりも自然電位が６０ｍＶ以上高くなった高電位部分とが、低電位部分が管壁(30)の最外面側に来るように存在していることを限定したのは、次に述べる実験結果に基づくものである。
【００４６】
Ｃｕ：０．４２質量％、Ｍｎ：０．１６質量％、Ｓｉ：０．１２質量％、Ｆｅ：０．１１質量％、Ｔｉ：０．０１質量％を含み、残部Ａｌおよび不可避不純物からなるＡｌ合金で形成された押出形材製熱交換管と、Ｓｉ：０．７７質量％、Ｆｅ：０．２４質量％、Ｍｎ：１．６８質量％、Ｚｎ：１．６０質量％、Ｚｒ：０．１１質量％を含み、残部Ａｌおよび不可避不純物からなるＡｌ合金で形成されたベア材製コルゲートフィンとを用意した。熱交換管を形成するＡｌ合金には、Ｓｉ、Ｆｅ、Ｔｉ以外に、個々の含有量が０．０５質量％以下である不可避不純物が、合計で０．１５質量％以下含まれている。また、熱交換管の管壁の肉厚は１８０μｍであり、コルゲートフィンの肉厚は７０μｍである。
【００４７】
さらに、ＫＡｌＦ4とＫＡｌＦ5との混合物（当該混合物中のＫＡｌＦ5量が１０〜４０質量％）を、９０質量％以上含むフッ化物系の非腐食性フラックス粉末と、平均粒径３〜５μｍでかつ最大粒径が１０μｍ未満のＺｎ粉末（Ｚｎ粉末の全重量の５質量％が酸化亜鉛である。）と、平均粒径２〜６μｍでかつ最大粒径が１０μｍ未満のＳｉ粉末と、アクリル樹脂を３−メトキシ−３−メチル−１−ブタノールに溶解した溶液からなるバインダーと、３−メトキシ−３−メチル−１−ブタノールからなる希釈剤とを用意し、Ｚｎ粉末、Ｓｉ粉末および非腐食性フラックス粉末を、バインダーおよび希釈剤中に分散混合させて分散液を得た。当該分散液における全成分の重量比率は、Ｚｎ粉末：Ｓｉ粉末：非腐食性フラックス粉末：バインダー：希釈剤が、１４．１重量部：１０．６重量部：２１．１重量部：９．２重量部：４５．０重量部である。
【００４８】
ついで、前記分散液を噴霧法により熱交換管の外面に塗布した後、乾燥機内で乾燥させて分散液中の液状成分を気化させることにより、熱交換管の外面に、Ｚｎ粉末付着量が４〜６ｇ／ｍ2、Ｓｉ粉末付着量が３〜６ｇ／ｍ2、フラックス粉末付着量が２４ｇ／ｍ2以下となるように、Ｚｎ粉末、Ｓｉ粉末およびフラックス粉末を付着させた。
【００４９】
その後、複数の熱交換管と複数のコルゲートフィンとを交互に組み合わせて積層し、窒素ガス雰囲気とされた炉内において熱交換管およびコルゲートフィンを加熱し、熱交換管とコルゲートフィンとをろう付した。熱交換管およびコルゲートフィンの加熱時には、熱交換管の実体温度が５８０℃以上でかつ最高温度が６００．７℃となるように６．３分間加熱保持した。
【００５０】
熱交換管とフィンとのろう付体から１つの熱交換管を切り取り、管壁(30)最外面からの異なる深さ位置の自然電位を測定したところ、図３に示す通りとなった。なお、管壁(30)の肉厚は１８０μｍであった。図３において、管壁(30)の最外面と拡散層(33)の最深部との間の範囲内における自然電位が最も低い低電位部分は、直線Ａで示す位置、すなわち最外面から７μｍの深さ位置にあった。また、拡散層(33)の最深部の深さ位置は、管壁(30)の最外面から１００μｍの深さ位置にあった。図３に示す結果から、管壁(30)の最外面と拡散層(33)の最深部との間の範囲内に、最も自然電位が低い低電位部分と、低電位部分よりも６０ｍＶ以上高くなった自然電位を有する高電位部分とが、低電位部分が管壁(30)の最外面側に来るように存在していることが判明した。
【００５１】
さらに、熱交換管とフィンとのろう付についてＣＣＴ試験を２４０日間行っ後、１つの熱交換管を切り出し、熱交換管の管壁(30)の最外面からの腐食深さを測定したところ、最大腐食深さは５３．０μｍであり、拡散層(33)に存在する前記高電位部分において腐食が止められていることが分かった。また、ＣＣＴ試験後の熱交換管の管壁(30)の残肉は１００μｍ以上であり、十分な耐食性を有していることが分かった。
【００５２】
上述した実験結果から、熱交換管(2)の管壁(30)の最外面と拡散層(33)の最深部との間の範囲内に、当該範囲内における自然電位が最も低い低電位部分と、当該低電位部分よりも自然電位が６０ｍＶ以上高くなった高電位部分とが、低電位部分が管壁(30)の最外面側に来るように存在していることを限定した。
【産業上の利用可能性】
【００５３】
この発明による熱交換管は、カーエアコン用コンデンサに好適に用いられる。
【符号の説明】
【００５４】
(1)：コンデンサ（熱交換器）
(2)：扁平状熱交換管
(3)：コルゲートフィン
(30)：管壁
(31)：芯材層
(32)：被覆層
(33)：拡散層